(57)【要約】【課題】耐熱衝撃性及び耐熱性に優れたハニカム構造体を提供すること。【解決手段】本発明のセラミックスハニカム構造体は、隔壁２４により区画された多数のセル２２，２３と、セル２２，２３を一方または他方の端部で目封止する封止材４０と、を有するセラミックスハニカム構造体１において、それぞれが複数のセルを区画している少なくとも二つのセグメント部２０，２０と、隣接する少なくとも二つのセグメント部２０，２０のそれぞれと一体に形成され、隣接する少なくとも二つの各セグメント部２０，２０を架橋して連結する連結部３と、を有し、軸方向の一方の端部における開口率が、他方の端部における開口率よりも高いことを特徴とする。【選択図】  図４
2010142724.tif 000002
【特許請求の範囲】
【請求項１】
隔壁により区画された軸方向に貫通する多数のセルと、該セルを一方または他方の端部で目封止する封止材と、を有するセラミックスハニカム構造体において、
それぞれが複数の該セルを区画している少なくとも二つのセグメント部と、
隣接する少なくとも二つの該セグメント部のそれぞれと一体に形成され、隣接する少なくとも二つの各該セグメント部を架橋して連結する連結部と、
を有し、
軸方向の一方の端部における開口率が、他方の端部における開口率よりも高いことを特徴とするセラミックスハニカム構造体。
【請求項２】
前記一方の端部が排気ガスの流れ方向での上流側に位置する請求項１記載のセラミックスハニカム構造体。
【請求項３】
多数の前記セルは、軸方向に垂直な断面において、その断面積が異なる少なくとも２種類のセルよりなる請求項１〜２のいずれかに記載のセラミックスハニカム構造体。
【請求項４】
多数の前記セルは、軸方向に垂直な断面形状が８角形のセルと、断面形状が４角形のセルと、を有する請求項３記載のセラミックスハニカム構造体。
【請求項５】
前記隔壁は、その交点がＲ面取りまたはＣ面取りされている請求項１〜４のいずれかに記載のセラミックスハニカム構造体。
【請求項６】
前記面取りは０．２ｍｍ以上なされている請求項５記載のセラミックスハニカム構造体。
【請求項７】
前記開口率は、流入側の開口率が流出側の開口率よりも５％以上大きい請求項１〜６のいずれかに記載のセラミックスハニカム構造体。
【請求項８】
多孔質の炭化珪素よりなる請求項１〜７のいずれかに記載のセラミックスハニカム構造体。
【請求項９】
原料となるセラミックスを有する粘土を押出成形で所定形状の成形体に成形する成形工程と、
該成形体を所定の温度での熱処理する熱処理工程と、
を施してなる請求項１〜８のいずれかに記載のセラミックスハニカム構造体。
【発明の詳細な説明】
【技術分野】
【０００１】
本発明は、セラミックスハニカム構造体に関する。
【背景技術】
【０００２】
近年の環境問題に関する意識の高まりから、車両においては二酸化炭素の排出量の低減が求められてきている。この要求にともなって、ディーゼルエンジンの需要が高まってきている。ディーゼルエンジンからは、大量のスス（粒子状物質，ＰＭ）を含む排気ガスが排出されることが知られている。このディーゼルエンジンからのススは、ＤＰＦ（ディーゼルパティキュレートフィルタ）と呼ばれるセラミックスフィルタで捕集されている。
【０００３】
ディーセルエンジンからのＰＭを捕集するＤＰＦには、ＰＭの捕集性能だけでなく、捕集したＰＭを分解除去したときに発生するＡｓｈ（灰分）に起因するフィルタの有効面積の低減を抑えることが求められている。
【０００４】
このような課題に対して、特許文献１のように、排気ガスが流入する流入側での開口率を、流出側での開口率よりも大きくすることが知られている。また、流入側の開口率と流出側の開口率とが異なるセラミックスフィルタには、断面形状（断面積）が異なる複数のセルを組み合わせることも検討されている。
【０００５】
そして、ＤＰＦに用いられるセラミックスフィルタにおいては、断面略方形状の複数のセグメントと、セグメントの外周面の間で両者を接合する接合材層と、を有する構成が知られている。このとき、隣接するセグメントと接合されるセグメントの外周面が、平面をなすことが知られている。このような構成のフィルタは、熱衝撃時のセグメントの体積変化による応力を接合材層が緩衝してＤＰＦ（フィルタ）の損傷が防止される。
【０００６】
断面形状が異なるセルを組み合わせた構造で外周面に平面をもつセグメントを形成する場合には、最外周部に位置するセルの形状が、途中で途切れた形状となる。セルが途切れた形状となると、セグメントの外周面を区画するセル壁とそれ以外のセル壁とが接続する角度が変化し、ＤＰＦとして使用した時にこの交点に応力が集中することとなる。応力が集中すると、クラックの起点となる等のフィルタの損傷が引き起こされやすくなる。
【０００７】
このようなセル壁の交点における応力の集中を防止するために、セグメントの外周面を、途切れていないセルを区画するセル壁により区画するようにすると、セグメントの外周面が、セルの形状に対応した凹凸形状を持つこととなる。外周面に凹凸を持つセグメントは、その製造を簡単に行うことができないという問題があった。具体的には、セグメントは、粘土状の原料を所定のセル形状を持つ成形型を用いて押出成形により成形したのちに焼成して製造される。そして、セグメントの外周面が凹凸状に形成された場合には、成形直後にセグメントの外周面の凹凸が、自重によりつぶれるという問題があった。この問題に対して、セグメントの外周面を平面状としていたが、上記のように、応力が集中するという問題が発生していた。
【特許文献１】特許３１３０５８７号公報
【発明の開示】
【発明が解決しようとする課題】
【０００８】
本発明は上記実状に鑑みてなされたものであり、高い耐熱衝撃性と耐熱性に優れ、かつ高いＰＭの捕集性をもつセラミックスハニカム構造体を提供することを課題とする。
【課題を解決するための手段】
【０００９】
上記課題を解決するために本発明者等はセラミックスハニカム構造体の構成について検討を重ねた結果、本発明をなすに至った。
【００１０】
本発明のセラミックスハニカム構造体は、隔壁により区画された軸方向に貫通する多数のセルと、セルを一方または他方の端部で目封止する封止材と、を有するセラミックスハニカム構造体において、それぞれが複数のセルを区画している少なくとも二つのセグメント部と、隣接する少なくとも二つのセグメント部のそれぞれと一体に形成され、隣接する少なくとも二つの各セグメント部を架橋して連結する連結部と、を有し、軸方向の一方の端部における開口率が、他方の端部における開口率よりも高いことを特徴とする。
【発明の効果】
【００１１】
本発明のセラミックスハニカム構造体は、両端部における開口率が異なるように形成されたセグメント部を連結部が連結した構造をもつ一体型のセラミックスハニカム構造体となっている。本発明のセラミックスハニカム構造体は、連結部が、セグメント部間の強度を調整する構成となっている。この結果、セグメント部が熱膨張を生じても、連結部（及び充填部）が適度に破壊されてセグメント部の破壊を阻止できるものとなっている。この結果、本発明のセラミックスハニカム構造体は、高い耐熱衝撃性を発揮できるものとなっている。
【発明を実施するための最良の形態】
【００１２】
本発明のセラミックスハニカム構造体は、隔壁により区画された軸方向に貫通する多数のセルと、セルを一方または他方の端部で目封止する封止材と、を有するセラミックスハニカム構造体である。
【００１３】
そして、それぞれが複数のセルを区画している少なくとも二つのセグメント部と、隣接する少なくとも二つのセグメント部のそれぞれと一体に形成され、隣接する少なくとも二つの各セグメント部を架橋して連結する連結部と、を有し、軸方向の一方の端部における開口率が、他方の端部における開口率よりも高い。
【００１４】
本発明のセラミックスハニカム構造体は、連結部がセグメント部を連結している。ここで、連結部は、セグメント部を連結するものであり、セグメント部の外周に位置するセルの数よりも、その数が少なくなっている。このような構成では、連結部の強度がセグメント部よりも低下している。この結果、セグメント部の体積変化を連結部が緩衝することができ、ハニカム構造体の耐熱衝撃性が向上する。ここで、連結部の数が比較されるセルの数とは、連結部が連結するセグメント部であって、連結部が接続したセグメント部の辺に区画されたセルの数である。
【００１５】
具体的には、本発明のセラミックスハニカム構造体は、連結部の数がセグメント部のセルの数よりも少なくなっている。このような構成では、セグメント部に生じた体積変化の変化量のうち、連結部に加わる変化量が大きくなる。つまり、ひとつの連結部に加わる力が大きくなり、連結部に破壊が生じやすくなる。そして、連結部に破壊が生じると、破壊により更にセグメント部の体積変化を緩衝することが可能となる。つまり、連結部が破壊されると、連結部がセグメント部の体積変化を規制できなくなる。これにより、セグメント部の体積変化がより進行する。この結果、セグメント部自身が損傷を生じなくなり、セルを区画するセル壁の損傷に起因するハニカム構造体全体の損傷が抑えられる。つまり、連結部に損傷（クラックの発生）を生じても、その損傷がセグメント部に影響を及ぼさないため、セラミックスハニカム構造体自身の機能（たとえば、ＤＰＦのフィルタ機能）が維持される。このように、本発明のセラミックスハニカム構造体は、熱衝撃により体積変化が生じてもハニカム構造体が損傷を生じないことから、高い耐熱衝撃性を有するものとなっている。
【００１６】
本発明のセラミックスハニカム構造体は、セグメント部よりも強度の低い連結部がセグメント部の体積変化を緩衝（吸収）するため、連結部の数が多くなるほどひとつの連結部に加わる力が小さくなる。つまり、セグメント部を架橋する連結部の数が少なくなるほど、一つの連結部に加わるセグメント部の体積変化に基づく応力がより集中する。
【００１７】
セグメント部の連結部の数は、連結部が連結するセグメント部のセル数の２〜９０％であることが好ましい。より好ましくは、４〜６０％であり、更に好ましくは５〜３０％である。
【００１８】
また、二つの連結部同士の距離が２ｍｍ以上であることが好ましい。隣接する少なくとも二つの連結部間からススが漏れるのを防ぐために、連結部の隙間に充填材を充填させることが好ましいが、この充填材の充填方法としては、液体状あるいは粘体状の充填材を流し込む、あるいは注入した後に固化させる事で充填できる。この際に、連結部間の距離が短いと流し込む事などが難しくなる。更に好ましくは、５〜２０ｍｍである。連結部間の距離が長くなりすぎると、前述のように強度的に問題となる。
【００１９】
また、本発明のセラミックスハニカム構造体は、軸方向の一方の端部における開口率が、他方の端部における開口率よりも高くなっている。このような構成となることで、セラミックスハニカム構造体をＤＰＦに用いたときに、流入側の開口率と流出側の開口率とが異なる構造とすることができる。
【００２０】
一方の端部が排気ガスの流れ方向での上流側に位置することが好ましい。上流側の開口率が下流側の開口率よりも大きくなることで、ＤＰＦとして用いたときに、より多くのＰＭを捕集することが可能となる。
【００２１】
本発明のセラミックスハニカム構造体は、軸方向の両方の端部のそれぞれでの開口率が異なるように形成されているが、端部における開口率を調節する方法は、限定されるものではない。たとえば、セグメント部に形成されたセルの全ての軸方向に垂直な断面積（あるいは断面形状）が同じ場合には、セルを封止する封止材の数を変化させることで開口率を調節できる。このとき、セルの形状（断面形状）は限定されるものではなく、このような構成のセルの形状としては、断面正方形のセル形状、断面正三角形のセル形状、断面正六角形のセル形状、等の断面多角形のセル形状、をあげることができる。
【００２２】
また、別の方法としては、セグメント部に形成されたセルを、軸方向に垂直な断面積が異なる複数種のセルとし、それぞれのセルを封止材で目封止することで開口率を調節できる。
【００２３】
多数のセルは、軸方向に垂直な断面において、その断面積が異なる少なくとも２種類のセルよりなることが好ましい。多数のセルが断面積の異なるセルよりなることで、一方の端部と他方の端部とで開口率の異なるハニカム構造体を簡単に構成することができる。具体的には、多数のセルが断面積の異なる２種類のセルよりなるときに、断面積の小さなセルの一方の端部と、断面積の大きなセルの他方の端部と、のそれぞれを封止することで、両端部での開口率が異なるセラミックスハニカム構造体となる。さらに、セルを区画する隔壁が軸方向に垂直な断面においてなす形状が、軸方向での位相により異ならなくてもよくなり、セラミックスハニカム構造体の成形に押し出し成形を用いることができる。
【００２４】
本発明のセラミックスハニカム構造体において、セルの形状（断面形状及び断面積）は限定されるものではなく、たとえば、多数のセルが、軸方向に垂直な断面形状が８角形のセルと断面形状が４角形のセルとが隣接した形状、軸方向に垂直な断面形状が６角形のセルと断面形状が３角形のセルとが隣接した形状、軸方向に垂直な断面形状が略円形のセルと断面形状が略４角形のセルとが隣接した形状、をあげることができる。これらのうち、軸方向に垂直な断面形状が８角形のセルと断面形状が４角形のセルとが隣接した構造が最も好ましい。
【００２５】
隔壁は、その交点がＲ面取りまたはＣ面取りされていることが好ましい。隔壁が交わる交点は、ハニカム構造体が熱衝撃により体積変化を生じたときに、隔壁の応力が集中する場所であり、この交点が面取りがなされていることにより応力が集中しなくなる。
【００２６】
面取りは０．２ｍｍ以上なされていることが好ましい。この０．２ｍｍ以上の面取りの長さは、Ｒ面取りにおいては曲率半径が面取りの長さであり、Ｃ面取りにおいては交差する面部分をカットして形成された面部分の長さである。なお、０．２ｍｍ未満の面取りでは十分な面取りの効果が得られなくなる。
【００２７】
開口率は、流入側の開口率が流出側の開口率よりも５％以上大きいことが好ましい。開口率の差が５％未満であると開口率に差をもうけて耐Ａｓｈ性を向上させる効果が十分に得られなくなる。
【００２８】
本発明のセラミックスハニカム構造体において、セグメント部及び連結部は、一体に形成されていればその材質が特に限定されるものではなく、従来のセラミックスフィルタに使用された材質を用いることができる。
【００２９】
本発明のセラミックスハニカム構造体の材質としては、耐熱性・耐熱衝撃性に優れている素材であればコージェライトやチタン酸アルミニウム、窒化珪素などをあげることができ、特に耐熱性・耐熱衝撃性の観点から炭化珪素（ＳｉＣ）であることがより好ましい。セラミックスハニカム構造体がこれらの材質（セラミックス）よりなるときには、これらの材質（セラミックス）を主成分としている場合を含む。なお、主成分とは、セラミックスハニカム構造体を構成する材質のうち最も割合が高い材質である場合、または質量で５０ｍａｓｓ％以上を占める場合を示す。ＳｉＣは耐火温度が高く、再生時の溶損なども起こりにくい。また、強度的にも他のセラミックスフィルタよりも優れた特性を示す。
【００３０】
また、本発明のセラミックスハニカム構造体において、ＳｉＣセラミックスの細孔径（平均細孔径）や気孔率は、特に限定されるものではない。
【００３１】
そして、本発明のセラミックスハニカム構造体において、ＳｉＣセラミックスが、ＳｉＣよりなるセラミックス粉末と、セラミックス粉末を構成するＳｉＣ粒子同士を結合するＳｉＣよりなる結合材と、を有することが好ましい。このＳｉＣセラミックスは、隣接するＳｉＣ粒子が結合材で固定された構成となっている。このような構成となっていることにより、多孔質セラミックスにおける細孔設計の自由度が向上している。つまり、細孔となるセラミックス粒子間のすき間の大きさ及び分布を容易に制御できる。そして、この細孔を均一な状態でもつ多孔質セラミックスを得ることができる。
【００３２】
このＳｉＣセラミックスは、ＳｉＣ粉末（粒子）をＳｉＣ結合材で結合している。すなわち、粒子と結合材とが同じ材質となっており、ＳｉＣ粒子と結合材との界面での剥離が生じにくくなり、接合性が向上している。すなわち、ハニカム分体を構成する多孔質のセラミックス自身の強度が向上し、耐熱衝撃性に優れたものとなっている。
【００３３】
さらに、このＳｉＣセラミックスは、多数の微細な細孔を有しており、この細孔がハニカム構造体の熱膨張（収縮）時の体積変化を緩衝する。これにより、さらに、セラミックス粒子の体積変化を緩衝することができる。
【００３４】
このＳｉＣセラミックスは、ＳｉＣ粉末と、Ｓｉ３Ｎ４粉末と、Ｃ粉末と、が混合した状態で熱処理を施して形成することができる。Ｓｉ３Ｎ４粉末のＳｉ３Ｎ４とＣ粉末のＣとが熱処理の熱により反応を生じ、結合材となるＳｉＣを生成する。
【００３５】
各粉末の混合粉末の熱処理温度は限定されるものではないが、ＳｉＣが焼結する温度（２３００℃）よりも低い温度であることが好ましく、２０００℃以上であることがより好ましい。熱処理温度が低くなるほどＳｉＣの生成反応が進行しなくなり、熱処理温度が高くなるほどＳｉＣ粉末の焼結が進行しやすくなる。
【００３６】
本発明のセラミックスハニカム構造体において、各セグメント部及び連結部は、同じ材質からなることが好ましい。同じ材質よりなることで、一度に一体に両部を形成できる。この結果、セグメント部及び連結部の接続部の強度をハニカム構造体として求められる強度に保持できる。
【００３７】
本発明のセラミックスハニカム構造体において、連結部で接続されたセグメント部を少なくとも４つ有することが好ましい。４つ以上のセグメント部が連結部で架橋されることで熱応力が分散しやすく、応力の緩和が行いやすくなる。この結果、ハニカム構造体の耐熱衝撃性が向上する。より好ましくは、１６のセグメント部を有する場合である。
【００３８】
セグメント部は、軸方向に垂直な断面積が１００ｃｍ２以下、またはセグメント部の最長径が１０ｃｍ以下であることが好ましい。セグメント部の断面積や外形がこれらの数値以下となることで、セグメント部の体積変化の変化量が大きくなりすぎなくなる。この結果、連結部でセグメント部の熱応力を緩衝することができ、ハニカム構造体の耐熱衝撃性が向上する。
【００３９】
本発明のセラミックスハニカム構造体において、軸方向に垂直な断面での外周形状が円あるいは楕円形状であることが好ましい。このような形状をなすことで、応力が部分的に集中することを防止でき、ハニカム構造体の耐熱衝撃性が向上する効果を発揮する。
【００４０】
本発明のセラミックスハニカム構造体において、セグメント部の形状は特に限定されるものではないが、従来のセラミックスハニカム構造体のセグメントと同様に、軸方向に垂直な断面での外形が略方形状をなすことが好ましい。より好ましくは、略正方形状である。
【００４１】
また、セグメント部の外周形状は、セグメント部の最外周に位置するセルを区画するセル壁により形成されることが好ましい。つまり、セグメント部は、その外周面が、セグメント部の最外周に位置するセルの形状と略一致する形状となる。このような構成となることで、それぞれのセグメント部の外周面からセル壁が突出しなくなる。
【００４２】
本発明のセラミックスハニカム構造体において、径方向での最外周に位置するセグメント部の径方向の外周は、ハニカム構造体の外周と略一致する形状に形成されたことが好ましい。
【００４３】
また、本発明のセラミックスハニカム構造体は、全てのセグメント部が別のセグメント部のいずれかに連結部で連結されていても、いくつかのセグメント部が連結部で連結されてなる連結体が接合材で接合されていても、いずれでもよい。
【００４４】
更に、本発明のセラミックスハニカム構造体において、従来公知のセラミックスハニカム構造体と同様に、周方向の外周面上に外周材層を有することが好ましい。外周材層を有することで、ハニカム構造体が外周方向に変形することを規制することができる。
【００４５】
本発明のセラミックスハニカム構造体は、その製造方法が限定されるものではなく、たとえば、原料となるセラミックスを有する粘土を押出成形でセグメント部と連結部とを有する所定形状の成形体に成形した後に、所定の温度での熱処理（焼成）して形成する方法や、原料となるセラミックスを有する粘土を押出成形でセグメント部の成形体を成形し、この成形体を連結部となる粘土で連結し、所定の温度での熱処理（焼成）して形成する方法等の方法をあげることができる。
【００４６】
本発明のセラミックスハニカム構造体は、原料となるセラミックスを有する粘土を押出成形で所定形状の成形体に成形する成形工程と、成形体を所定の温度での熱処理する熱処理工程と、を施してなることが好ましい。所定形状の成形体は、セグメント部が連結部で連結されたセラミックスハニカム構造体の形状である。押出成形の際にセグメント部間をつなぐ連結部が予め形成されるような金型を用いることにより、複数のセグメント部が連結部によって予め連結された成形体を得ることができる。これにより接着層を介して接合する工程が無くなり、接合層の厚さのムラによる製品のバラツキの無いハニカム構造体が得られる。
【００４７】
また、一体型のハニカム構造体の成形体は、異なるセル形状をもつハニカム体でありながら、一体型の成形体であるため、セグメント部の外周面が凹凸形状を有していても、成形直後に載置してもつぶれなくなっている。すなわち、所定の形状のセラミックスハニカム構造体を、精度良く製造できる。このように、一体型のハニカム構造体の成形体を成型することは、異なるセル形状をもつハニカム体において、特に効果を発揮する。
【００４８】
押出成形は、成形体を鉛直方向に押し出すように行われることが好ましい。鉛直方向に成形体を押し出すことで、押し出された成形体の形状が維持できる。押し出された直後（乾燥前）の成形体は、保形性が低く、変形を生じやすくなっている。そして、たとえば、水平方向に押し出すと、自重により成形体が径方向（鉛直方向）に変形する。これに対し、鉛直方向に押し出された成形体では、重力がかかる鉛直方向に成形体（を形成する粘土）が存在するため、変形を抑えることができる。なお、鉛直方向に押出成形を行ったときには、押し出された成形体を所定の長さで切断し、軸方向が鉛直方向となっている状態で乾燥させる。
【００４９】
さらに、押出成形で、ハニカム構造体と略一致する形状の成形体を成形すると、焼成後の外周形状の成形等のその後の製造工程での工数を大幅に低減できる効果を発揮する。
【００５０】
本発明のセラミックスハニカム構造体は、その使用方法が特に限定されるものではないが、フィルタ触媒に用いることが好ましく、ディーゼルエンジンからの排気ガスの浄化に用いられるＤＰＦとして使用することが好ましい。本発明のセラミックスハニカム構造体はをＤＰＦとして用いるときには、開口率の大きな一方の端部側を、排ガスの流れ方向の上流側に位置した状態で使用することが好ましい。
【実施例】
【００５１】
以下、実施例を用いて本発明を説明する。
【００５２】
本発明の実施例として、セラミックスハニカム構造体を製造した。
【００５３】
（実施例１）
まず、平均粒径１２μｍのＳｉＣ粉末７５質量部、平均粒径１０μｍのＳｉ３Ｎ４粉末２０質量部、平均粒径１５μｍのＣ粉末５質量部を秤量し、有機バインダーとしてメチルセルロースを加えたものに水を加えて適度の粘性にしたものに界面活性剤を加えて混合、混練した。得られた粘土を、金型を用いて押出成形法にてハニカム状に成形し、乾燥してハニカム基材に用いた原料で交互目封止をした後２１００℃で熱処理して焼成体を得た。
【００５４】
この焼成体のセグメント部と連結部の間の空隙を、充填材にて充填し、乾燥した後に円筒研削機にて加工して外周材を塗布した後に９５０℃で熱処理して本実施例のセラミックスハニカム構造体が製造された。
【００５５】
充填材は、アルミナ・シリカファイバーを１ｍｍ以下に粉砕し、平均粒径２０μｍのＳｉＣ粗粒と平均粒径１μｍのＳｉＣ微粒、バインダーとして１．２６ｗｔ％のＣＭＣ溶液及び分散材としてカチオン系分散材を適量、結合剤としてコロイダルシリカを加えて調整されたスラリーを用いた。
【００５６】
外周材は、平均粒径２０μｍのＳｉＣ粉末、平均粒径１μｍの球状シリカ粉末、バインダーとしてｌ．２６ｗｔ％のＣＭＣ溶液及び分散材としてアニオン系分散材を適量、結合剤としてコロイダルシリ力を加えて調整されたスラリーを用いた。
【００５７】
本実施例のセラミックスハニカム構造体１は、φ１４．３８ｃｍ（５．６６ｉｎｃｈ）、軸方向の長さ１５．２４ｃｍ（６．００ｉｎｃｈ）の円柱状の外周形状を有している。
【００５８】
本実施例のセラミックスハニカム構造体１は、図１〜３に示したように、１６個のセグメント部２と、隣接するセグメント部２同士を架橋する連結部３と、を有する。本実施例のセラミックスハニカム構造体１は、一辺が３．７ｃｍの略正方形の断面をもつ２×２個で配列した内周側セグメント部２０と、内周側セグメント部２０の外周側に位置するとともに径方向の外周面が円弧状に形成された外周側セグメント部２１と、を有する。また、セグメント部２間の距離は、約１ｍｍであった。
【００５９】
本実施例のセラミックスハニカム構造体１において、セグメント部２には、ハニカム構造体１の径方向の最外周に位置するセルを除いて、一辺が１．１ｍｍの断面正方形のセル２２と、１．３ｍｍと１．１ｍｍの直線を組み合わせた断面８角形のセル２３と、を有している。セグメント部２において各セルを区画するセル壁２４の厚さは０．３ｍｍであった。また、内周側セグメント部２０には、２１個のセル２２が区画されている。
【００６０】
本実施例のセラミックスハニカム構造体１において、各セル２２，２３は、その断面形状が直線を組み合わせて形成された形状であり、各セル２２，２３を区画するセル壁２４における直線の交点は、０．２ｍｍ以上の面取りがなされている。
【００６１】
内周側セグメント部２０同士及び内周側セグメント部２０と外周側セグメント部２１は、図４に示したように、それぞれのセグメント部２０，２１の外周を形成するセル２２，２３のうち、断面８角形のセル２３と、断面正方形のセル２２と、が対向した状態で（互い違いの状態で）配置されている。なお、図４は、図２の軸心部近傍の拡大図である。
【００６２】
また、内周側セグメント部２０と外周側セグメント部２１のそれぞれは、その対向面で連結部３により架橋されている。連結部３は、連結される二つのセグメント部２０，２０において、互いに対向した位置にある、一方のセグメント部２０ａの断面正方形のセル２２の中央部と、他方のセグメント部２０ｂの断面８角形のセル２３の中央部と、を連結するようにもうけられている。
【００６３】
連結部３は、ハニカム構造体１の軸方向の全体にわたってセグメント部２同士を架橋している。連結部３は、厚さが０．３ｍｍの平板状を有している。
【００６４】
連結部３は、連結する断面正方形のセル２２と断面８角形のセル２３の二つの面がそれぞれ平行にもうけられており、二つの面に対して垂直な方向にのびるように形成されている。さらに、連結部３は、セル壁２４の延長線上に位置しない状態で形成されている。
【００６５】
本実施例のセラミックスハニカム構造体１は、図３に示したように、セグメント部２に区画されたセル２２，２３は、一方または他方のいずれか端部に封止材４０で封止されている。この封止材４０は、上記したように、セル壁２４と同様な材質よりなる。
【００６６】
本実施例のセラミックスハニカム構造体１においては、セル２２は一方の端部が封止され、セル２３は他方の端部が封止されている。そして、一方の端部における開口率（端部の面積に占める開口面積）と他方の端部における開口率の差は、３３％であった。
【００６７】
本実施例のセラミックスハニカム構造体１のセグメント部２同士と連結部３とに区画された空間には、充填材スラリーから形成された充填材５が充填されている。この充填材５は、区画された空間の端部を塞ぐのみではなく、空間の全体を充填している。
【００６８】
充填材５は、気孔率が２０％の多孔質のセラミックスよりなる。
【００６９】
（実施例２）
本実施例は、セグメント部２を架橋する連結部３の形態が異なる以外は、実施例１と同様なハニカム構造体である。本実施例のセラミックスハニカム構造体の連結部３近傍を図５に示した。なお、図５は、図４と同様な図である。
【００７０】
図５に示したように、本実施例のセラミックスハニカム構造体１は、連結部３に連結されるセグメント部２０，２１において、それぞれのセグメント部２０，２１の外周を形成するセル２２，２３のうち、断面８角形のセル２３（断面正方形のセル２２）同士が対向した状態で位置し、対向した断面８角形のセル２３同士を連結部３が連結している。
【００７１】
（比較例）
本比較例は、実施例１の内周側セグメント部２０と同様な略正方形状の断面形状のセグメント７を、実施例１の時と同様にして製造した。製造されたセグメント７は、実施例１の時と同様に、封止材４０がセルの端部を封止している。なお、本比較例においては、セグメント７は、その外周面を区画するセル壁２５により、最外周に位置するセルが途切れた形状に形成されている。セル壁２５により区画されるセグメント７の外周面は、平面状をなしている。
【００７２】
このセグメント７を、実施例１において調製された外周材スラリーを接合材として用いて接合した。詳しくは、セグメント７の外周面に塗布し、別のセグメント７をこの面にすりあわせて接合した。この接合を繰り返して、全体の外周形状が正方形をなすように１６個のセグメント７を接合し、８０℃で乾燥した。接合体の端面を図６〜７に示した。なお、図７は、図６の軸心部近傍の拡大図である。
【００７３】
図６〜７に示したように、比較例のセラミックスハニカム構造体１は、セグメント７が接合材８で接合された構成を有している。また、比較例のセラミックスハニカム構造体１では、最外周の途切れたセル同士を区画するセル壁２４は、セル接合材８で接合される外周面を区画するセル壁２５に対して略垂直な角度で交わるように形成されている。
【００７４】
そして、この接合体を円筒研削機で研削して外周形状を円筒状に成形した。
【００７５】
その後、実施例１の時と同様にして外周材層を形成した。これにより、本比較例のセラミックスハニカム構造体が製造できた。
【００７６】
なお、本比較例のセラミックスハニカム構造体は、特に限定されない材質や大きさは、実施例１のセラミックスハニカム構造体と同様である。なお、セグメント間の距離（接合材層の厚さ）は、１．５ｍｍであった。
【００７７】
（評価）
（耐熱衝撃性）
各実施例及び比較例のセラミックスハニカム構造体の評価として、ヒートショック試験を施して耐熱衝撃性を測定した。具体的な試験方法を以下に示す。
【００７８】
まず、内部の温度を調節できる加熱炉を準備し、炉内温度を４００℃以上で５０℃ごとの所定の温度に加熱し保持する。炉内温度が所定の温度に保持されたことが確認できたら、試験が施されるハニカム構造体を炉内に配置し、２０分間保持する。
【００７９】
２０分間保持した後に、炉内からハニカム構造体を取り出し、室温に保持して急冷した。
【００８０】
この急冷持に、セラミックスハニカム構造体の温度が十分に低下するまで観察した。観察結果を表１に示した。表１においては、セラミックスハニカム構造体１にひび割れが確認できない場合には○で、ひび割れが確認できた場合には×で示した。
【００８１】
【表１】
2010142724.tif 000003
【００８２】
表１に示したように、各実施例のセラミックスハニカム構造体は、比較例２ハニカム構造体においてクラックが確認された６００℃においても、クラックが確認できなかった。
【００８３】
ここで、比較例のハニカム構造体においては、最外周の途切れたセル同士を区画するセル壁２４が外周面を区画するセル壁２５と交差する交点（図７中に、交点として示した部分）においてクラックが確認された。各実施例においては、このようにセル壁が交差する交点が無いため、比較例においてクラックが発生した温度でも、クラックが発生しなかった。
【００８４】
上記のように、各実施例のセラミックスハニカム構造体は、比較例のセラミックスハニカム構造体よりも耐熱衝撃性に優れたものとなっている。すなわち、セグメント部２を連結部３で架橋した構成となることで、耐熱衝撃性が向上することが確認できた。
【００８５】
（耐熱性）
つづいて、各実施例及び比較例のセラミックスハニカム構造体の耐熱性試験を施した。
【００８６】
耐熱性試験は、それぞれのセラミックスハニカム構造体に１０．０ｇ／ＬのＰＭを堆積させて、燃焼試験を行い、試験後の状態を確認することで行った。
【００８７】
まず、セラミックスハニカム構造体に、所定量のＰＭを堆積させた。このＰＭの堆積は、断面正方形のセル２２が封止された端部を上流側に、断面８角形のセル２３が封止された端部を下流側に位置した状態で行われた。その後、日産キャラバン（３．１５３Ｌエンジン）の排気系にＰＭが堆積したセラミックスハニカム構造体を組み付け、エンジンを稼働して堆積したＰＭを燃焼させた。セラミックスハニカム構造体の組付けは、断面８角形のセル２３が封止された端部を下流側に位置した状態でなされた。つまり、排気ガスの流れ方向の上流側の端部の開口率が下流側の端部の開口率よりも大きくなるように組み付けられた。燃焼試験後に取り出したハニカム構造体を観察したところ、比較例では外周部と軸心部にわずかにクラックの発生が確認されたが、各実施例では外見上も内部でもクラックは発生していなかった。ここで、軸心部の破損はハニカム構造体を切断することにより観察した。
【００８８】
上記のように、各実施例のセラミックスハニカム構造体は、耐熱衝撃性及び耐熱性に優れたものとなっている。また、耐熱衝撃性とＰＭの捕集性に優れたＤＰＦを得られることが確認された。
【００８９】
さらに、各実施例のハニカム構造体は、排気ガスの流れ方向の上流側に位置する端部の開口率が下流側に位置する端部の開口率よりも大きく形成されている。これは、上流側が開口した断面８角形のセル２３と、下流側が開口した断面四角形のセル２２の形状及び断面積の違いによる。セル２３は、広い表面積を備えている。そして、この広い表面積により、捕集したＰＭを燃焼してＡｓｈが生成しても、セル２３の有効面積の減少割合が小さく抑えられている。すなわち、各実施例のハニカム構造体は、耐Ａｓｈ性に優れたものとなっている。
【００９０】
上記のように、各実施例のハニカム構造体は、セグメント部２に区画されたセル２２，２３の形状及び断面積が異なることで、両端部におけるセルの開口率が異なるように形成されている。そして、排ガスの流れ方向の上流側の開口率を下流側の開口率よりも大きくなるように配置して使用することで、耐Ａｓｈ性に優れたフィルタ触媒（ＤＰＦ）となる効果を発揮する。
【００９１】
また、各実施例のハニカム構造体は、セグメント部２を連結部３で連結した構成となっており、フィルタ触媒（ＤＰＦ）として使用したときに、応力が集中してクラックが発生する場合には、連結部３がクラックの起点となる。つまり、連結部３にクラックが発生しても、その損傷がセグメント部２に影響を及ぼさないため、ハニカム構造体自身の機能（ＤＰＦのフィルタ機能）が維持される。つまり、高い耐熱衝撃性を発揮する。
【００９２】
さらに、各実施例のハニカム構造体は、形状及び断面積の異なる２種類のセル２２，２３を備えたセグメント部２が連結部３に連結された状態で、押出成形で一度に成形されることで、成形後の成形体の変形が抑えられる。この結果、各実施例のハニカム構造体は、所定の特性を持つハニカム構造体を精度良く製造できる。
【００９３】
（変形形態）
上記の各実施例においては、セグメント部２０，２１は、断面８角形のセル２３と断面正方形のセル２２とからなる例を示したが、この形状以外の断面形状であってもよい。
【００９４】
変形形態のセル形状としては、たとえば、断面正方形のセル形状（図８）、断面正三角形のセル形状（図９）、断面正六角形のセル形状、等の断面多角形のセル形状、軸方向に垂直な断面形状が６角形のセルと断面形状が３角形のセルとが隣接した形状（図１０）、軸方向に垂直な断面形状が略円形のセルと断面形状が略星形（略４角形）のセルとが隣接した形状（図１１）、等のセル形状（及びセル断面積）の異なるセルを組み合わせた形状、をあげることができる。また、実施例のセル形状やこれらのセル形状を組み合わせた形状としてもよい。変形形態のセル形状を示した図８〜１１においては、セル形状を示すために、セルを区画するセル壁２４のみを示した。
【００９５】
また、上記の各実施例においては、連結部３は、セル２２，２３の外周面に垂直にのびるように形成されているが、この形態のみに限定されない。つまり、湾曲していても、セル２２，２３の外周面に９０度未満の角度で交差していてもよい。
【００９６】
さらに、上記の各実施例においては、連結部３は、セグメント部２０の外周面に位置する全てのセル２３にもうけられているが、これに限られるものではない。つまり、一つおき等の所定の間隔のセル２３にもうけてもよい。
【図面の簡単な説明】
【００９７】
【図１】実施例１のセラミックスハニカム構造体を示した斜視図である。
【図２】実施例１のセラミックスハニカム構造体の端面を示した図である。
【図３】実施例１のセラミックスハニカム構造体の端面の断面図である。
【図４】実施例１のセラミックスハニカム構造体の端面の部分拡大図である。
【図５】実施例２のセラミックスハニカム構造体の端面の拡大図である。
【図６】比較例のセラミックスハニカム構造体の端面を示した図である。
【図７】比較例のセラミックスハニカム構造体の端面の部分拡大図である。
【図８】変形形態のセラミックスハニカム構造体のセル形状を示した端面の部分拡大図である。
【図９】変形形態のセラミックスハニカム構造体のセル形状を示した端面の部分拡大図である。
【図１０】変形形態のセラミックスハニカム構造体のセル形状を示した端面の部分拡大図である。
【図１１】変形形態のセラミックスハニカム構造体のセル形状を示した端面の部分拡大図である。
【符号の説明】
【００９８】
１：ハニカム構造体
２：セグメント部
３：連結部
４０：封止材
５：充填部
６：外周材層
７：セグメント
８：接合材
【図１】
2010142724.tif 000004
【図２】
2010142724.tif 000005
【図３】
2010142724.tif 000006
【図４】
2010142724.tif 000007
【図５】
2010142724.tif 000008
【図６】
2010142724.tif 000009
【図７】
2010142724.tif 000010
【図８】
2010142724.tif 000011
【図９】
2010142724.tif 000012
【図１０】
2010142724.tif 000013
【図１１】
2010142724.tif 000014